(57)【要約】  より選択的で効果的なＮｉ水素処理触媒は、Ｎｉ含量の約６０％を超えるものを、多孔質担体の例えば押出アルミナの周囲表面に含むものであり、担体の上にＮｉ化合物の霧化溶液を噴霧し、２００〜６００℃の範囲内の温度で乾燥することによって得てよい。使用する場合、例えば、ブタジエン流れからアセチレン型化合物を除去するために、従来の触媒を用いて可能なよりも低いアセチレン含量及び低い重質ポリマー堆積を伴う所望のブタジエンのより高い回収が得られる。
2007531614.tif 000002
【特許請求の範囲】
【請求項１】
多孔質担体表面に堆積したＮｉを含む選択的水素化触媒組成物において、改良は、前記Ｎｉの６０％を超えるものを前記多孔質担体の外周表面に堆積させることを含む、組成物。
【請求項２】
Ｃｕ、Ｐｄ、Ｒｅ、Ｚｎ、Ｍｇ、ＭｏまたはＢｉからなる群から選択される１つ以上の元素を含む、請求項１に記載の触媒。
【請求項３】
前記多孔質担体は１０m２/gを超えるＢＥＴ表面積を有する、請求項１に記載の触媒。
【請求項４】
前記多孔質担体は、平均細孔直径約１００オングストローム〜約４５０オングストロームを有する、請求項１に記載の触媒。
【請求項５】
前記多孔質担体は、総窒素吸着細孔容積約０．４cc/g〜約１cc/gを有する、請求項１に記載の触媒。
【請求項６】
前記触媒の総ニッケル含量は約３〜２０重量％である、請求項１に記載の触媒。
【請求項７】
前記多孔質担体は、ＢＥＴ表面積約２０m２/g〜約１５０m２/g、平均細孔直径約１００オングストローム〜約４５０オングストローム及び総窒素吸着細孔容積約０．４cc/g〜約１cc/gを有する、請求項１に記載の触媒。
【請求項８】
Ｃｕ、Ｐｄ、Ｒｅ、Ｚｎ、Ｍｇ、ＭｏまたはＢｉからなる群から選択される１つ以上の元素を含む、請求項７に記載の触媒。
【請求項９】
アセチレン型化合物を選択的に水素化する方法であって、反応帯域中で、水素の存在下、前記アセチレン型化合物を少なくとも部分的に水素化する温度及び圧力の条件下で、前記アセチレン型化合物を請求項１に記載の触媒と接触させて、前記アセチレン型化合物よりも低い不飽和度を有する対応する化合物にすることを含む、方法。
【請求項１０】
アセチレン型化合物は、Ｃ２〜Ｃ１２炭化水素の混合流れ中に存在する、請求項９に記載の方法。
【請求項１１】
存在する水素の最小量は、存在する総アセチレン型化合物の濃度の５０モル％以上である、請求項１０に記載の方法。
【請求項１２】
前記触媒は少なくとも２つの反応帯域中に存在する、請求項１０に記載の方法。
【請求項１３】
アセチレン型化合物を選択的に水素化する方法であって、水素の存在下、前記アセチレン型化合物を少なくとも部分的に水素化する温度及び圧力の条件下で、前記アセチレン型化合物を請求項２に記載の触媒と接触させて、前記アセチレン型化合物よりも低い不飽和度を有する対応する化合物にすることを含む、方法。
【請求項１４】
アセチレン型化合物は、Ｃ２〜Ｃ１２炭化水素の混合流れ中に存在する、請求項１３に記載の方法。
【請求項１５】
存在する水素の最小量は、存在する総アセチレン型化合物の濃度の５０モル％以上である、請求項１４に記載の方法。
【請求項１６】
前記触媒は少なくとも２つの反応帯域中に存在する、請求項１４に記載の方法。
【請求項１７】
選択的水素化触媒組成物の製造方法であって、霧化ニッケル化合物溶液を多孔質担体表面に噴霧することと、前記溶液を乾燥することとを含む、方法。
【請求項１８】
ニッケルを担持している多孔質担体は、２００〜８００℃の範囲内の温度で乾燥される、請求項１７に記載の方法。
【請求項１９】
多孔質担体はアルミナを含む、請求項１７に記載の方法。
【請求項２０】
多孔質担体は１０m２/gを超えるＢＥＴ表面積を有する、請求項１７に記載の方法。
【請求項２１】
多孔質担体はＣｕ、Ｐｄ、Ｒｅ、Ｚｎ、Ｍｇ、Ｍｏ、またはＢｉからの１つ以上の元素を含む、請求項２０に記載の方法。
【発明の詳細な説明】
【技術分野】
【０００１】
本発明は、未精製オレフィン及びジオレフィン流れ中のアセチレン型不純物の選択的水素化のような水素化のために有用な新たな選択的水素化触媒及び触媒の製造方法に関する。特に本発明は、ニッケルに基づく触媒に関する。
【背景技術】
【０００２】
オレフィン類の例えばエチレン、プロピレン、ブタジエン、イソプレン等の製造において、供給物流れ中の有用な材料の例えばエチレン、プロピレン、ブテン類、ブタジエン、イソプレン等の損失を最小にして、様々な未精製混合Ｃ２〜Ｃ５流れ中のアセチレン型不純物の例えばアセチレン、メチルアセチレン、ビニルアセチレン、エチルアセチレン、２−メチル−１−ブテン−３−エン等を除去する必要がある。
【０００３】
１，３−ブタジエンは、様々なポリマーの例えばブタジエン−スチレンコポリマーの製造のために使用される重要な原料である。１，３−ブタジエンの製造方法のうちの１つは、石油フラクションの水蒸気分解による様々なオレフィン類の同時製造である。水蒸気分解装置から生じた未精製混合Ｃ４流れを選択的に水素化して、Ｃ４アセチレン型化合物を部分的に除去する。選択的に水素化された流れは１，３−ブタジエン回収ユニットに送られ、ここで、溶媒抽出蒸留技術を使用して、１，３−ブタジエンを混合流れ中の成分の残りから分離する。溶媒抽出蒸留は稼働させるのに費用がかかり、エネルギー消費は大きい。
【０００４】
１，３−ブタジエンの高い回収を伴う、流れ中のＣ４アセチレン型化合物の完全な除去は、１，３−ブタジエンの生産費を低減し、ポリマー製造のための品質が特に優れた生成物を製造するために非常に望ましい。しかしながら、以前は、１，３−ブタジエンの過度の水素化による１，３−ブタジエンの許容不可能な程に高い損失無しに選択的水素化によって未精製混合流れ中のＣ４アセチレン類を完全に除去することは技術的に不可能だった。従って、過度の水素化による１，３−ブタジエンの高い損失に対する代償を支払うこと無く品質が特に優れた１，３−ブタジエンを製造するために、高度に活性がありかつ選択的な触媒による改良された廉価な方法は非常に望ましい。
【０００５】
工業的実施において精製のための好ましい技術は、水素化触媒上でのアセチレン型化合物の選択的水素化である。担持型Ｐｄ、Ｎｉ、Ｃｕ及びＣｏ触媒は、アセチレン類の水素化のために有用であることが周知である（Handbook of Commercial Catalysts, pp. 105-138, Howard F. Rase, CRC Press, 2000）。アセチレン類の選択的水素化の以前の工業的利用において最も好ましい触媒は、パラジウムに基づく触媒の例えばアルミナのような担体表面のＰｄ、Ｐｄ／Ｐｂ、Ｐｄ／ＡｇまたはＰｄ／Ａｕ及びアルミナのような担体表面の銅触媒である。Ｐｄ触媒は、他の金属触媒と比較して、高い活性及び恐らくは優れた選択率が理由となって、最も好ましい触媒だった。
【０００６】
パラジウムに基づく触媒は、過度の水素化による許容不可能な量の１，３−ブタジエンの損失無しにＣ４アセチレン類を完全に除去するのに十分に選択的ではない。パラジウムに基づく触媒の別の固有の問題は、水素化を液相の存在下で実行する場合、触媒表面のＰｄ原子とビニルアセチレンとの反応による可溶のＰｄ錯化合物の形成によるパラジウムの損失及び移動である。銀及び金を使用して、パラジウムの損失を最小にし、アセチレン型化合物の接触重合を低減してきた。
【０００７】
銅に基づく触媒は、混合流れからの１，３−ブタジエンの回収率がパラジウムに基づく触媒と比較して非常に高いので非常に選択的である。しかしながら、パラジウムに基づく触媒と比較して銅触媒の活性は非常に低いので、大きな体積の触媒及び大型の反応器が必要である。また、触媒表面の重質炭素質材料の堆積は比較的に速いので、触媒の頻繁な再生は多数の反応器を必要とする。
【０００８】
任意の形態のＮｉ触媒は、アセチレン類及びジエン類の選択的水素化のための非常に活性がある触媒である。R. S. Mann et al. (Can. J. Chem. 46, p. 623, 1968)によれば、Ｎｉ及びＮｉ−Ｃｕ合金触媒は、メチルアセチレンの水素化にとって有効である。触媒活性は、合金触媒中に最高２５重量％まで銅をニッケルに加えるにつれて急速に増大する。プロピレンに対する選択率及び重合の程度は、合金中の銅が増大するにつれて増大する。H. Gutmann及びH. Lindlar (Organic Synthesis, Chapter 6)によれば、ビニルアセチレン及び２−メチル−１−ブテン−３−エンは、通常のパラジウム、ニッケルまたはコバルト触媒を使用して１，３−ブタジエン及びイソプレンへと選択的に水素化するのが困難である。ニッケルに基づく触媒は、オレフィン類及びジオレフィン類の混合水蒸気中のアセチレン型不純物の選択的水素化のための工業的な方法において使用されてきた。
【発明の開示】
【０００９】
簡潔に述べると、新規な触媒は、多孔質担体表面に堆積したＮｉを含む選択的水素化触媒の改良であって、該改良は、前記Ｎｉの少なくとも６０％を前記多孔質担体の周囲表面、すなわち、前記多孔質担体の最外部のスキン表面に堆積させることを含む。本触媒は、ＮｉまたはＮｉ及びＣｕ、Ｐｄ、Ｒｅ、Ｚｎ、Ｍｇ、Ｍｏ若しくはＢｉからの１つ以上の元素を含む。本触媒は、オレフィンまたはジオレフィン流れ中のアセチレン型化合物の選択的水素化のような水素化反応のために有用である。好ましくは、ニッケルは、主要な活性金属成分であり、すなわちニッケルは、多孔質担体表面に堆積した活性金属成分（Ｎｉ、Ｃｕ、Ｐｄ等）の５０重量％を超える量を占めよう。
【００１０】
活性金属成分は、７５０〜１２００℃の範囲内の温度でか焼することによって得られる遷移アルミナのような多孔質担体の表面に堆積する。好ましい担体は、平均細孔直径約１００オングストローム〜約４５０オングストローム、１０m２/gを超え、好ましくは約２０m２/g〜約１５０m２/gのＢＥＴ表面積、及び総窒素吸着細孔容積約０．４cc/g〜約１cc/gを有しよう。好ましくは、Ｎｉの少なくとも６０％は成形済み多孔質担体の単数または複数の外側層中に堆積する。触媒の外側スキン層の好ましい厚さは、約０．０３mm〜約０．７mm、好ましくは約０．０４mm〜約０．６mmである。外側スキン層表面に堆積したニッケルの好ましい量は、約０．０３〜約３．５mg/m２、好ましくは０．０５〜２．５mg/m２である。触媒表面にＮｉを堆積することは、１段階または多段階で実行される。担体の外側層中にＮｉを堆積する好ましい手法は、噴霧コーティング含浸（spray-coating impregnation）または所望により従来の含浸の例えば初期湿潤含浸（incipient wet impregnation）及び噴霧コーティング含浸の組合せである。触媒表面のＰｄ対Ｎｉの重量比は、０．０５未満、好ましくは約０．０４未満である。
【００１１】
Ｐｄ調整Ｎｉ触媒は、ＭＡＰＤを除去するために特に有用である。メチルアセチレン／プロパジエン（ＭＡＰＤ）は１種の化合物ではなく、次の通り表すことができる複数の不安定な化合物であるメチルアセチレン及びプロパジエンを包含する：
【００１２】
【化１】
2007531614.tif 000003
【発明を実施するための最良の形態】
【００１３】
触媒
触媒のニッケル成分のうち好ましくは約６０％を超えるものは、多孔質担体表面に厚さ約０．０３mm〜約０．７mm、好ましくは０．０４mm〜約０．６mmで成形済み担体の単数または複数の周囲外側層中に堆積する。外側スキン層表面に堆積したニッケルの好ましい量は、約０．０３〜約３．５mg/m２、好ましくは０．０５〜２．５mg/m２である。
【００１４】
好ましい多孔質担体の例は、アルミナ、シリカ、ジルコニア、タルサイト（talcite）、シリカ−アルミナ、チャコール、または任意の無機担体であり、これは、約１００オングストローム〜約４５０オングストロームの平均細孔直径、ＢＥＴ表面積約２０m２/g〜約１５０m２/g、及び総窒素吸着細孔容積約０．４〜約１cc/gを有する。アルミナは好ましい担体である。好ましいアルミナは、触媒の製造のために使用する前に約７５０〜約１２００℃、好ましくは約８００〜１１５０℃の温度でか焼することによって得られる遷移アルミナである。触媒表面の総ニッケル含量の好ましい範囲は、約１〜約２０重量％、好ましくは２〜１５重量％である。
【００１５】
本触媒は、Ｃ２〜Ｃ１２オレフィン類、ジオレフィン類及びスチレンの様々な混合流れ中のアセチレン型不純物を除去するための選択的水素化、及びベンゼンからシクロヘキサンへの水素化のような水素化反応のために有用である。炭化水素供給物流れと水素ガスとの混合物を１つの触媒反応帯域または直列の２つの触媒反応帯域を通過させることで、アセチレン型化合物の選択的水素化のような水素化反応を実行する。触媒反応帯域は、１つの触媒または幾つかの異なる触媒を含んでよい。選択的水素化を直列の２つの触媒反応帯域中で実行する場合、所望により、第２の反応帯域中の触媒は、助触媒及び調整剤としてのＣｕを含んでよい。第２の触媒反応帯域中のＣｕを用いて促進されたニッケル触媒に対する有機メルカプタン類及び有機水銀化合物の毒作用効果は、第１の触媒反応帯域中で中和される。第１の触媒反応帯域中の触媒の部分は、有毒な不純物に対する保護床として犠牲にされる。本発明において水素化方法に対して行われる改良は、従来のニッケル触媒または従来のパラジウムに基づく触媒に基づく方法よりも、有用な材料の例えばモノオレフィン類、ジオレフィン類、または両方の高い選択率または高い回収率である。混合未精製ブタジエン流れ中のＣ４アセチレン型不純物を選択的水素化によって完全に除去し、これは従来技術のニッケル触媒よりも本方法において１，３−ブタジエンの高い回収を伴う。従って、本発明は、２つの抽出蒸留塔のうちの１つを無くすことを可能にし、混合流れからの１，３−ブタジエンのより簡易でより廉価な分離をもたらす。
【００１６】
本触媒を任意の物理的装置中に置いて、アセチレン型化合物の選択的水素化を実行してよい。本発明に関連する化学反応が起きるこのような装置の例は、固定床反応器、蒸留塔反応器、溶媒抽出蒸留塔反応器、沸点反応器、灌液充填塔式反応器、移動床反応器、流動化反応器、撹拌槽反応器、分割壁反応器、分割壁蒸留塔反応器等のうちの１つまたは任意の組合せである。
【００１７】
本触媒は、担体表面のＮｉのみまたはＮｉ及びＣｕ、Ｐｄ、Ｒｅ、Ｚｎ、Ｍｇ、ＭｏまたはＢｉからの１つ以上の元素を含んで、触媒活性、安定性、並びに未精製混合流れからのオレフィン類及びジオレフィン類の回収を改良してよい。Ｃｕ、Ｐｄ及びＲｅの主要な役割は、より高い触媒活性のための助触媒並びにオレフィン及びジエン生成物の回収を改良するための調整剤である。活性金属成分は、多孔質担体の例えばアルミナ、シリカ、塩基性シリカ−アルミナ、炭素、チャコール等の表面に堆積する。Ｎｉの堆積の前に、アルカリまたはアルカリ土類金属をアルミナ担体中に取り入れてよい。
【００１８】
好ましい担体は以下の特性を有しよう。好ましい成形済み担体は、サイズ約０．２〜７mmを有しよう。好ましい担体は、平均細孔直径約１００〜約４５０オングストローム、より好ましくは約１４０〜約４００オングストローム、ＢＥＴ表面積約２０〜約１５０m２/g、及び総窒素吸着細孔容積約０．４〜１cc/gを有しよう。アルミナは、好ましい担体のうちの１つである。本発明における好ましいアルミナは、細孔の少なくとも３０％、好ましくは少なくとも５０％は直径が１００オングストロームよりも大きく、総細孔容積約０．４５cc/g〜１cc/g及びＡＢＤ（見かけの嵩密度（apparent bulk density））約０．３５〜約０．７５g/ccを有しよう。
【００１９】
Ｃｕ、Ｐｄ、Ｚｎ、Ｍｇ、ＭｏまたはＢｉの中の１つ以上の元素を用いて調整したＮｉ触媒は、適切な量のこうした調整成分を製造の最中に好ましくは化合物としてアルミナ中に取り入れることによって製造してよい。
【００２０】
本発明において開示する好ましいアルミナを、いわゆる活性アルミナを製造する当業者には周知の多数の手法によって製造することができる。本発明において開示する好ましいアルミナのうちの１つを、いわゆる油滴下ゲル化手法（oil dropping gelatiion technique）によって製造することができ、これは米国特許第2,620,314号（１９５２）、及び同第4,273,735号（１９８１）において開示されている。球形のアルミナを、水性塩酸溶液中でアルミニウム金属を温浸する（digest）ことで製造したアルミニウムヒドロキシクロリドゾルから製造する。小滴の形態の球形のアルミナゾル材料を、塩基性液体油相中でゲル化し、続いてエージング、洗浄、乾燥、及びか焼して、通常、高温での工業的生産におけるガンマ−アルミナを得る。他に、好ましい球形のアルミナを、油滴下ゲル化手法によって分散型ベーマイトまたは擬ベーマイトアルミナゾルを使用して製造することもでき、これは、米国特許第4,179,408号（１９７９）において開示されている。アルミナゾルは、適切なベーマイト、擬ベーマイト、またはベーマイトと擬ベーマイトアルミナとの混合物を酸性の水の中に分散させることで製造される。擬ベーマイトまたはベーマイト原料は、アルミニウムアルコキシドを加水分解し、結晶化するか、または、アルミン酸ナトリウムと硫酸アルミニウムのようなアルミニウム塩類とを反応させ、結晶化することで製造される。様々なベーマイトアルミナまたは分散型ベーマイトアルミナゾルが、市場で入手可能である。コンデア（Condea）は、供給者のうちの１つである。本明細書において細孔構造が開示される好ましい球形のアルミナを製造するために、ディスペラル  ＨＰ  １４／２（Disperal HP 14/2）、ディスパル  １１Ｎ７−８０（Dispal 11N7-80）、ディスパル  ２３Ｎ４−２０、ディスペラル  ＨＰ１４、デペラル  ４０（Deperal 40）、プラル  ２００（Pural 200）、プラル  １００、プラル  ＮＧ等またはこうしたものの混合物を使用できる。好ましいアルミナは、約７５０〜約１２００℃の温度範囲でか焼した遷移アルミナであり、ガンマ、デルタ、カッパ、シータ及びアルファ結晶形態またはこれらの混合物を含む。
【００２１】
様々な押出物形態の好ましいアルミナを、上記に検討した好ましいベーマイトまたは擬ベーマイトアルミナを押出し、約７５０℃〜１２００℃の高温でか焼することで製造することもできる。本明細書において開示する調整剤（Ｃｕ、Ｒｅ、Ｚｎ、Ｍｇ、Ｍｏ、及びＢｉまたは当分野において周知の他のもの）を、少なくとも部分的には押出しの前にアルミナ中に取り入れてよい。アルミナの表面積は、高温に繰り返しさらすことによって、より安定な結晶形に至るゆっくりとした結晶化が原因となって収縮する傾向がある。この表面積の収縮は、雰囲気中の水分またはアルミナ中の微量のナトリウムまたは両方の存在下で加速される。通常、触媒製造のためのアルミナ担体は、約５５０℃〜７００℃の温度でか焼することによってガンマアルミナとして工業的に生産される。好ましいアルミナの物理的形状は、任意の形状の例えば球、押出物、ペレット及び顆粒とすることができ、これらは、直径約１／４インチ未満、好ましくは１／８インチを有し、押出物またはペレットの場合長さ約１／２インチ未満、好ましくは長さ１／４インチ未満を有する。
【００２２】
好ましくは触媒表面のニッケル金属の６０％以上を、担体内部にではなく成形済み多孔質担体の外側周囲領域中に堆積する。Ｎｉ触媒の外側スキン層の好ましい厚さは、約０．０３mm〜約０．７mm、より好ましくは０．０４mm〜０．６mm、最も好ましくは０．０４mm〜０．５０mmである。従来技術または刊行物は、ニッケル金属が好ましくは成形済み多孔質担体の外側層領域中に堆積しているような、水素化反応のための材料の使用を開示していないことが周知である。触媒の総ニッケル含量は、好ましくは約３〜２０重量％、より好ましくは４〜１５重量％である。所望の厚さの層内部で触媒表面に予め定められた金属組成物を得るために、ニッケル化合物またはニッケル及び調整剤化合物の混合溶液の適切に作製した溶液の担体表面への１または多数の含浸を実行してよい。外側層中にニッケル金属を堆積する好ましい手法は、担体表面へのニッケル化合物の適切な溶液の噴霧コーティング含浸である。多数の噴霧コーティング含浸を実行する場合、含浸段階から生じた生成物は、次の含浸を実行する前に、好ましくは２００〜８００℃、好ましくは２５０〜５００℃の範囲内の温度で乾燥またはか焼される。触媒は、１段階または多段階で製造できる。触媒のニッケルまたはニッケル及び他の成分は、担体表面へのニッケル化合物の溶液またはニッケル及び調整剤化合物の混合溶液の噴霧コーティングによって堆積してよい。所望により、一連の２つ以上の含浸を実行することによって、ニッケル及び銅成分を別々に堆積してよい。
【００２３】
パラジウムもＮｉと共に外側周囲領域中に堆積させる場合、触媒表面のＰｄの量は、総触媒の最高１重量％まで、好ましくは０．００５〜０．２５重量％である。触媒表面へのＰｄの堆積は、Ｎｉ化合物及びＰｄ化合物の混合溶液を使用することによってＮｉ堆積と同時に実行でき、またはＰｄを別個の段階で任意の順序で堆積できるが、好ましくはＰｄをＮｉ後に堆積する。好ましくは、触媒表面のＰｄの１００％を、担体内部にではなく成形済み多孔質担体の外側周囲領域中に堆積させる。
【００２４】
他の多数の含浸手法において、担体表面へのニッケル金属の堆積を、従来の含浸及び噴霧コーティング含浸の直列の組合せで実行する。例えば、従来の含浸の例えば初期湿潤含浸を第１の含浸で実行し、次に噴霧コーティング含浸を第２の段階で実行する。初期湿潤含浸から生じた生成物を、噴霧コーティング含浸の前に、好ましくは約２００〜８００℃、より好ましくは約２５０〜約５００℃の熱処理にさらす。所望により、第１の段階で噴霧コーティング含浸及び第２の段階で従来の含浸を実行してよい。
【００２５】
銅含有Ｎｉ触媒を、アルミナ担体を用いて製造した場合、触媒表面の銅の含量約０．００５〜約１０重量％の範囲内である。水中にニッケル化合物を、または有機溶媒若しくは水中に有機ニッケル化合物を溶解させることで、ニッケル化合物の溶液を作製する。ニッケル化合物の例えば硝酸ニッケル六水和物の溶融液体を、水性硝酸ニッケル溶液の代わりに噴霧コーティング含浸のために使用できる。ニッケル化合物の例は、ニッケル塩の例えば硝酸ニッケルまたは有機金属ニッケル化合物の例えば酢酸ニッケル、ギ酸ニッケル、ニッケルアセチルアセトネート、ニッケルアルコキシド等である。担体表面への溶液の噴霧を完了した後、含浸生成物を好ましくは約２００〜約８００℃、より好ましくは約２５０〜約５００℃の温度で１０分〜２４時間熱処理にさらす。噴霧コーティング含浸のための液体の好ましい体積は、担体の総細孔容積の約２〜７０体積％、好ましくは２〜約２５体積％である。担体表面への噴霧コーティング含浸を実行するためのニッケル化合物の含浸溶液の微小液体小滴は、液体噴霧器またはアトマイザーを使用することによって作製してよい。噴霧コーティングを、周囲温度または高温で実行する。高温噴霧コーティングを、約１００〜３５０℃の温度にさらした多孔質担体表面に実行する。好ましくは微小液体小滴は、回転式含浸装置中を転がる成形済み担体表面または平坦な表面上に噴霧される。
水素化方法
アセチレン型化合物及び他の不飽和化合物を含む供給物を、気相、液相または気体及び液体の混合相中の単数または複数の触媒反応帯域を通過させる。触媒反応帯域中の選択的水素化反応の温度は、最も重要なプロセス変数のうちの１つである。温度は、約５０°F〜約４２０°F、好ましくは約５５°F〜約３８０°Fの範囲内である。しかし、温度は、特定の触媒反応帯域中の、水素化される特定のアセチレン型化合物、及び炭化水素の物理相によって決定される。混合Ｃ２またはＣ３オレフィン系炭化水素中のＣ２またはＣ３アセチレンの場合、選択的水素化のための温度は約５５°F〜約３８０°Fの範囲内である。混合ブタジエン流れ中のＣ４アセチレン型化合物の場合、温度は約５０°F〜２００°F、好ましくは５５〜１８０°Fの範囲内である。混合Ｃ５ジオレフィン系炭化水素流れ中のＣ５アセチレン型化合物の場合、温度は約６０°F〜約２５０°Fの範囲内である。Ｃ５よりも重質の炭化水素中のＣ５アセチレン類よりも重質のアセチレン型炭化水素の場合、温度は約６５°F〜約３５０°Fの範囲内である。
【００２６】
触媒反応帯域中の水素の濃度は別の重要なプロセス変数である。触媒反応帯域中の水素の濃度は、以下の多数のファクターに依存する：特定の反応帯域中に入ってくる供給物流れ中のアセチレン型化合物の濃度、特定の単数種または複数種のアセチレン化合物、特定の触媒反応帯域にわたるアセチレン類の所定の転化、単相であろうと混合相であろうと触媒反応帯域の炭化水素相、特定の触媒反応帯域の温度、特定の反応帯域中の触媒組成物、及び触媒反応帯域の特定の物理的装置の例えば固定床反応器または接触蒸留塔反応器。一般に、最小量の水素は、特定の触媒反応帯域中に入ってくる流れ中の総アセチレン類の濃度の５０モル％以上、好ましくは７０モル％である。固定床の稼働における触媒反応帯域中の水素の最大量は、総アセチレン型化合物のモルの５倍以下、好ましくは３倍以下である。一般に、接触蒸留または接触抽出蒸留の稼働の場合、固定床の稼働の場合よりも多くの水素が必要である。
【００２７】
触媒反応帯域の圧力は、以下の特質によって決定される；触媒反応帯域の特定の物理的装置、溶媒を使用するかどうか、特定の触媒反応帯域中の選択的水素化反応の所定の温度、及び触媒反応帯域中の炭化水素の所定の相（気体、液体または気体及び液体の混合相）。
【００２８】
特定の反応帯域中の炭化水素の流量は、以下のものによって決定される：触媒組成物、触媒反応帯域の特定の物理的装置、特定の反応帯域にわたるアセチレン型化合物の所定の転化、並びに特定の触媒反応帯域中の水素の濃度、温度及び圧力。
【００２９】
触媒性能の評価は、アセチレン型化合物の所定の転化での、または特定の生成物の条件に適合することが必要な転化での、所定の原料の場合の所望の生成物の回収を従来技術に対して比較することによって実行される。例えば、未精製ブタジエン流れ中のＣ４アセチレン型化合物を選択的に水素化する場合、１，３−ブタジエンは供給物流れから回収すべき所望の生成物であり、以下の数式は１，３−ＢＤの回収率を定義する。
１，３−ＢＤの回収率（％）＝１００−（ＮＦ−ＮＰ）×１００／ＮＦ
ここで、ＮＦ＝供給物流れ中の１，３−ＢＤの重量％、
ＮＰ＝生成物流れ中の１，３−ＢＤの重量％である。
【００３０】
ビニルアセチレン（ＶＡ）またはエチルアセチレン（ＥＡ）の回収率は、同一の仕方で定義される。ビニルアセチレンは水素化によって１，３−ＢＤに転化し得るので、１，３−ＢＤの回収率は１００％を超えることが数学的には可能である。これはまた、未精製Ｃ３カット流れ中のメチルアセチレン（ＭＡ）の選択的水素化にも当てはまる。ＭＡＰＤは選択的水素化によってプロピレンに転化し得るので、未精製Ｃ３カット流れからのプロピレンの回収率は１００％よりも大きくなり得る。
【００３１】
１，３−ブタジエンの高い回収を伴う、Ｃ４アセチレン類の完全なまたはほぼ完全な転化（合わせたＣ４アセチレンの合計が３０ppm未満まで）は、２つの抽出蒸留ユニットのうちの１つを無くして、１，３−ブタジエンを混合流れから分離することをもたらす。結果は、１，３−ブタジエンのより廉価な生産費である。
【００３２】
選択的水素化を１，３−ＢＤのより良好な回収のために直列の２つの触媒反応帯域中で実行する場合、第１の触媒反応帯域から生じた生成物流れ中の合わせたアセチレン型不純物の濃度は、供給物流れ中のアセチレン型不純物の濃度に依存して、約１００重量ppm〜約５０００重量ppmの範囲内である。第１の触媒反応帯域にわたる１，３−ブタジエンの回収は、好ましくは約９６重量％を超えて維持される。第１の触媒反応帯域はまた、プロパジエンからメチルアセチレンへの及び１，２−ブタジエンから１，３−ブタジエンへの異性化を最大にするのに役立つ。しかしながら、単一の触媒反応帯域を通過させることによって、供給物流れ中の全てのアセチレン型不純物を完全に除去することが可能である。
【００３３】
第１の触媒反応帯域から生じた生成物流れは第２の触媒反応帯域を通過し、ここでは最適のプロセス条件での水素の調節はあってもなくてもよい。第２の触媒反応帯域から生じた生成物流れにおいて、合わせたＣ４アセチレン型不純物の濃度は０wppm〜約３０wppmの範囲内である。第２の触媒反応帯域にわたる１，３−ブタジエンの回収率は約９７重量％よりも良好である。
【００３４】
Ｎｉ触媒または２つの異なるＮｉ触媒を、任意の稼働態様のための任意の物理的装置中の単一の反応器中に装填してよい。所望により、２つの別個の反応器は、２つの異なる触媒を装填した２つの触媒反応帯域として役立つ。アセチレン型不純物の選択的水素化を、反応帯域に関して様々な形状で実行することができる。固定床反応器、接触蒸留反応器、溶媒抽出接触蒸留反応器、沸点反応器、移動床反応器、流動化反応器、分割壁反応器等の態様の任意の組合せで反応を実行することは本発明の部分である。このような例は、２つの直列固定床、第１の触媒反応帯域のための接触蒸留塔反応器及び第２の触媒反応帯域のための第２の固定床反応器、第１の反応帯域のための固定床反応器と第２の反応帯域のための溶媒抽出接触蒸留塔反応器である。
【００３５】
触媒の性能は、様々な理由で運転時間と共に低下する。理由のうちの１つは、触媒表面への有毒な炭素質材料の遅い蓄積である。触媒サイクルまたは操業時間を延長するためには、溶媒を使用して、重質ポリマーを洗い流して触媒表面への有毒な炭素質材料の蓄積速度を遅くしてよい。従って、重質ポリマーは、選択的水素化条件下で、少なくともある程度は溶媒中に可溶であるべきである。このような溶媒の例は、シクロヘキサン、メチルシクロヘキサン、ベンゼン、トルエン、アルキルニトリル類、フルフラール、ジメチルアセトアミド、ジメチルホルムアミド、メチルピロリドン、ホルミルモルホリン、及びエーテル類の例えばテトラヒドロフランである。溶媒を、反応器流出液流れから回収して再循環する。所望により、通常供給物の小さな部分であり、また単数または複数の触媒反応帯域中の選択的水素化の最中のオリゴマー化及び重合によっても生成する重質成分を再循環することによって、ユニットの始動時に溶媒を系中に蓄積させてよい。固定床の稼働の場合、溶媒を供給物と共に触媒反応帯域に同時供給する。接触蒸留または抽出接触蒸留の稼働の場合、溶媒を塔の上半分の位置で導入する。さらに他の稼働手順は、７０°F〜７５０°Fの範囲内の温度、０〜５００psiの圧力下で、好ましくは水素の存在下で溶媒を用いて時々触媒を洗浄することである。選択的水素化触媒表面への重質ポリマーの堆積は、触媒を失活させ、再生を必要とすることがある。本Ｎｉ触媒は、市販の触媒と比較して非情に低いポリマー堆積を示すことが見い出された。
【実施例】
【００３６】
対照実施例１Ａ
（従来の触媒）
市販の２８重量％のＮｉ触媒（シネティックス（Synetix）から得たＨＴＣ６００−ＲＰ１．２）を、未精製の水蒸気分解済みブタジエン流れ中のＣ４アセチレン型不純物を選択的水素化によって除去するために試験した。５０グラムの触媒を７０mlの直径３mmのガラス球と混合し、垂直設置アップフローステンレス固定床反応器（直径１インチ×長さ２０インチ）中に装填した。触媒は直径１．２mmの三葉状（trilobe）押出物である。触媒帯域の各端部に２つの熱電対を取り付けて、反応器温度を制御した。触媒は、活性化及び不動態化形態として製造業者によって供給され、４８２°Fで水素ガス流中で再活性化するよう助言を受けた。２５０°Fで窒素中の３３体積％の水素ガスの３００cc／分のガス流中で１．５時間、次に３５０cc／分の純水素ガスを通過させることによって５７５°Fで５時間、触媒を再活性化した。反応器を周囲温度に冷却した。未精製の水蒸気分解済みブタジエン供給物中のアセチレン型不純物の選択的水素化を、６ml/minの炭化水素供給物及び反応の始めの８０sccm/minの水素流量からランの終わりに向かって５５sccm/minで、１０８psigの総反応器圧力下で実行した。供給物は、１．０７１重量％のビニルアセチレン、０．１６重量％のエチルアセチレン及び０．２２重量％のメチルアセチレン、７１．３３重量％の１，３−ＢＤ、０．１８重量％の１，２−ＢＤ、１５．０３重量％のブテン類等で構成された。水素化の発熱による熱が理由となって、触媒床の端部での温度は触媒床の始めを超えた。水素化の温度はそれぞれ触媒床の端部で１１８〜１２４°Fであり、触媒床の始めでは８８〜９９°Fだった。この実験から得られた最良の品質の生成物は、１，３−ブタジエンの９７．４％回収率で１９０ppmのＶＡ及び１５０ppmのＥＡを含んだ。結果を図１及び２に示す。
対照実施例１Ｂ
（従来の触媒）
市販の２８重量％のＮｉ触媒（ＣＲＩから得たＫＬ６５６４−ＴＬ１．２）を、未精製の水蒸気分解済みブタジエン流れ中のＣ４アセチレン型不純物を選択的水素化によって除去するために試験した。触媒は直径１．２mmの三葉状押出物である。触媒は、１１３m２/gのＢＥＴ表面、０．４３cm３/gの総Ｎ２吸着細孔容積及び１２．８nmの平均細孔直径を有する。５０グラムの触媒を６０mlの直径３mmのガラス球と混合し、垂直設置アップフローステンレス固定床反応器（直径１インチ×長さ２０インチ）中に装填した。触媒帯域の各端部に２つの熱電対を取り付けて、反応器温度を制御した。触媒は、活性化及び不動態化形態として製造業者によって供給され、４５０°Fで水素ガス流中で再活性化するよう助言を受けた。２５０°Fで窒素中の３３体積％の水素ガスの３００cc／分のガス流中で１．５時間、次に３５０cc／分の純水素ガスを通過させることによって５７５°Fで５時間、触媒を再活性化した。反応器を周囲温度に冷却した。対照実施例１Ａにおいて使用した同じ供給物中のアセチレン型不純物の選択的水素化を、６ml/minの炭化水素供給物及び反応の始めの８０sccm/minの水素流量からランの終わりに向かって５０sccm/minで、１０８psigの総反応器圧力下で実行した。水素化の温度はそれぞれ触媒床の端部で１１８〜１２５°Fであり、触媒床の始めでは７６〜９０°Fだった。この実験から得られた最良の品質の生成物は、１，３−ブタジエンの９５．１％回収率で１８ppmのＶＡ及び１９ppmのＥＡを含んだ。結果を図１及び２に示す。
実施例１Ｃ
（発明）
触媒を、２つの噴霧コーティング含浸を周囲温度で実行することによって製造した。ニッケル触媒を製造するために使用したガンマ−アルミナは、油滴下ゲル化手法によって製造された直径１．６８mmの球である。製造業者から受け入れた時のアルミナの物理的性質を表１に要約する。このアルミナ中の細孔の約９０％を超えるものは直径１００オングストロームよりも大きい。平均細孔直径は２１４オングストロームである。本発明によれば、アルミナは、そのままでは触媒の製造のために使用するには不適切である。従って、アルミナを１１００℃で３時間空気中でか焼して、触媒製造に適したアルミナを製造した。か焼後に、アルミナ球の平均直径は１．６８mmから１．４５mmに収縮した。平均細孔直径は３６２オングストロームだった。このか焼したアルミナの物理的性質を表２に列記する。このか焼したアルミナのＸＲＤは、シータアルミナと若干のデルタを示す。下記に説明するように、硝酸ニッケル溶液を用いた多数の含浸を実行することによって、ニッケル金属を約０．３８mm厚さの周囲層としてこのか焼したアルミナ表面に堆積した。
【００３７】
【表１】
2007531614.tif 000004
【００３８】
【表２】
2007531614.tif 000005
【００３９】
第１の含浸のために３６グラムの水中に７０gのＮｉＮＯ３．６Ｈ２Ｏを溶解させることで、硝酸ニッケル溶液を作製した。３００グラムのか焼したアルミナを回転式含浸装置中に置き、次に上記の硝酸ニッケル溶液を、転がるアルミナ球表面にアトマイザーを用いて周囲温度で約１０分間にわたって噴霧した。高温の空気を回転式含浸装置中に吹き込むことによって、含浸生成物を約２００℃で乾燥した後に、乾燥した生成物を３５０℃で約２時間か焼した。第２の含浸のために３１．５グラムの水中に６０グラムのＮｉＮＯ３．６Ｈ２Ｏを溶解させることで、別のニッケル溶液を作製した。第２の含浸を、か焼した第１の含浸生成物表面に第１の含浸と同様に実行した。２００℃で乾燥した後に、４２０℃でのか焼を２時間実行した。アルミナ担体表面に堆積したニッケルの量は、使用した硝酸ニッケルの全量を基準として８．０５重量％である。触媒は以下の物理的性質を有した；７０．３m２/gのＢＥＴ表面積、０．５９０cm３/gの総窒素細孔容積及び３１７オングストロームの平均細孔直径。か焼した生成物の顕微鏡下での調査は、アルミナ球表面の約０．３８mm厚さの周囲酸化ニッケル層を示し、これは層中の約０．７８mgのＮｉ金属負荷／m２を意味する。
【００４０】
８０gのこの触媒を、対照実施例１において使用した同じ反応器中に装填した。２５０°Fで窒素中の３３体積％の水素ガスの３００cc／分のガス流中で１．５時間、３５０cc／分の純水素ガスを通過させることによって６７０℃で３時間、次に７５０°Fで３時間、触媒を活性化した。反応器を周囲温度に冷却した。対照実施例１Ａにおいて使用した同じ供給物中のアセチレン型不純物の選択的水素化を、６ml/minの炭化水素供給物及び反応の始めの６５sccm/minの水素流量からランの終わりに向かって５５sccm/minで、１０８psigの総反応器圧力下で実行した。触媒床の端部での温度は、触媒床の始めのものを超えた。水素化の温度はそれぞれ触媒床の端部で１２０〜１３０°Fであり、触媒床の始めでは約７４°Fだった。この実験から得られた最良の品質の生成物は、１，３−ブタジエンの９７．５％回収率で０ppmのＶＡ及び６ppmのＥＡを含んだ。本ニッケル触媒は、対照実施例１Ａ及び１Ｂのものよりも優れた触媒性能を証明する。
対照実施例２Ａ
（従来の触媒）
市販の２８重量％のＮｉ触媒（ＣＲＩから得たＫＬ６５６４−ＴＬ１．２）を、未精製の水蒸気分解済みブタジエン流れ中のＣ４アセチレン型不純物を選択的水素化によって除去するために試験した。５０グラムの触媒を６０mlの直径３mmのガラス球と混合し、垂直設置アップフローステンレス固定床反応器（直径１インチ×長さ２０インチ）中に装填した。触媒帯域の各端部に２つの熱電対を取り付けて、反応器温度を制御した。触媒は、活性化及び不動態化形態として製造業者によって供給され、４５０°Fで水素ガス流中で再活性化するよう助言を受けた。２５０°Fで窒素中の３３体積％の水素ガスの３００cc／分のガス流中で１．５時間、次に３５０cc／分の純水素ガスを通過させることによって６７０°Fで５時間、触媒を再活性化した。反応器を周囲温度に冷却した。未精製の水蒸気分解済みブタジエン供給物中のアセチレン型不純物の選択的水素化を、６ml/minの炭化水素供給物及び反応の始めの６５sccm/minの水素流量からランの終わりに向かって４０sccm/minで、１０８psigの総反応器圧力下で実行した。供給物は、０．９８重量％のビニルアセチレン、０．１２重量％のエチルアセチレン及び０．０８重量％のメチルアセチレン、７２．５２重量％の１，３−ＢＤ、０．０１重量％の１，２−ＢＤ、１４．０５重量％のブテン類等で構成された。水素化の温度はそれぞれ触媒床の端部で１２０〜１２４°Fであり、触媒床の始めでは９０〜９９°Fだった。この実験から得られた最良の品質の生成物は、１，３−ブタジエンの９５．９％回収率で５ppmのＶＡ及び０ppmのＥＡを含んだ。結果を図３及び４に示す。
実施例２Ｂ
（発明）
以下のものは、対照実施例２Ａのものよりも優れた本発明の触媒の性能を証明する。触媒を、高温のアルミナ担体表面への硝酸ニッケル溶液の２つの噴霧コーティング含浸を実行することによって製造した。１１００℃で３時間か焼した、実施例１Ｃにおいて使用した同じアルミナを使用して、この実施例におけるニッケル触媒を製造した。
【００４１】
第１の含浸のために４８グラムの水中の８６．５gのＮｉＮＯ３．６Ｈ２Ｏを溶解させることで、硝酸ニッケル溶液を作製した。３００グラムのか焼したアルミナをオーブン中で約２０５℃に予熱し、次に、アトマイザーを使用して約２０分間にわたる硝酸ニッケル溶液を用いた含浸のために、高温のアルミナを回転式含浸装置中に置いた。噴霧コーティング含浸の最中、高温の空気を用いて回転式含浸装置を加熱した。高温の空気を回転式含浸装置中に吹き込むことによって、含浸生成物を約２００℃で乾燥した。乾燥した生成物を４２０℃で３時間か焼した。同じ濃度の別の硝酸ニッケル溶液を、第２の含浸のために作製した。第２の含浸を、約２０５℃に予熱したか焼した第１の含浸生成物表面に第１の含浸と同様に実行した。２００℃で乾燥した後に、か焼を４５０℃で３時間実行した。アルミナ担体表面に堆積したニッケルの正味の量は、使用した硝酸ニッケルの全量を基準として１０．４重量％だった。乾燥した生成物は、顕微鏡下で０．３２mmの層厚さを示し、これは層中の約２．０９mg/m２のＮｉ金属負荷を意味する。
【００４２】
６０gのこの触媒を、垂直設置アップフローステンレス固定床反応器（直径１インチ×長さ２０インチ）中に装填した。２５０°Fで窒素中の３３体積％の水素ガスの３００cc／分のガス流中で１．５時間、次に３５０cc／分の純水素ガスを通過させることによって６７０°Fで３時間及び７７０°Fで３時間、触媒を活性化した。反応器を周囲温度に冷却した。対照実施例２Ａにおいて使用した同じ供給物中のアセチレン型不純物の選択的水素化を、６ml/minの炭化水素供給物及び反応の始めの５５sccm/minの水素流量からランの終わりに向かって４５sccm/minで、１０８psigの総反応器圧力下で実行した。水素化の温度はそれぞれ触媒床の端部で１１８〜１２３°Fであり、触媒床の始めでは約８０°Fだった。この実験から得られた最良の品質の生成物は、１，３−ブタジエンの９７．４％回収率で０ppmのＶＡ及び０ppmのＥＡを含んだ。結果を図３及び４に示して、対照実施例２Ａのものよりも優れたこの実施例の性能を示す。
実施例２Ｃ
（発明）
この実施例における触媒を、硝酸ニッケル溶液の２つの噴霧コーティング含浸を周囲温度で実行することによって製造した。
【００４３】
第１の含浸のために２５．９５グラムの水中に８６．５gのＮｉＮＯ３．６Ｈ２Ｏを溶解させることで、硝酸ニッケル溶液を作製した。３００グラムの実施例１Ｃにおいて使用した同じか焼したアルミナを回転式含浸装置中に置き、含浸を、回転式含浸装置の内部で転がるアルミナ球表面にアトマイザーを用いて約１０分間にわたって硝酸ニッケル溶液を噴霧することによって実行した。高温の空気を回転式含浸装置中に吹き込むことによって、含浸生成物を約２００℃で乾燥した。乾燥した生成物を３５０℃で約３時間か焼した。第２の含浸のために１４．１９グラムの水中に４７．３グラムのＮｉＮＯ３．６Ｈ２Ｏを溶解させることで、別のニッケル溶液を作製した。第２の含浸を、か焼した第１の含浸生成物表面に第１の含浸と同様に実行した。２００℃で乾燥した後に、乾燥した含浸生成物を３５０℃で２時間か焼した。アルミナ担体表面に堆積したニッケルの量は、使用した硝酸ニッケル六水和物の全量を基準として８．２６重量％だった。完成した触媒は以下の物理的性質を有した；６４．７m２/gのＢＥＴ表面積、３１１オングストロームの平均細孔直径及び０．６９４cm３/gの総窒素細孔容積。
【００４４】
完成した触媒球の顕微鏡下での観察は、各触媒球中に以下の３つの領域が存在することを示す：外側層、内部層及びコア中心領域。外側２層の平均厚さは、約０．３２mm（直径１．４５mmのアルミナ球）である。従って、層中の総ニッケル金属負荷は、平均して約１．６１mg/m２である。最外部層は厚さ約０．１２５〜約０．１４５mmを有する。外側層は、第２の噴霧コーティング含浸によって生成した。白色のコア中心領域中のニッケル堆積は観察されない。従って、第１の含浸において、最外部層及び内部層の両方におけるニッケル負荷は約１．０４mg/m２である。しかし、第２の含浸は外側層中に０．７０mg/m２堆積し、約１．７４mgの正味のＮｉ堆積／m２をもたらした。従って、触媒表面の総Ｎｉの８８重量％は最外部層中に負荷され、１２重量％は内部層中に負荷された。
【００４５】
６０gのこの触媒を、垂直設置アップフローステンレス固定床反応器（直径１インチ×長さ２０インチ）中に装填した。２５０°Fで窒素中の３３体積％の水素ガスの３００cc／分のガス流中で１．５時間、次に３５０cc／分の純水素ガスを通過させることによって６７０°Fで３時間及び７７０°Fで３時間、触媒を活性化した。反応器を周囲温度に冷却した。未精製の水蒸気分解済みブタジエン供給物中のアセチレン型不純物の選択的水素化を、６ml/minの炭化水素供給物及び反応の始めの５２sccm/minの水素流量からランの終わりに向かって４４sccm/minで、１０８psigの総反応器圧力下で実行した。供給物は、１．０６重量％のビニルアセチレン、０．１５重量％のエチルアセチレン及び０．１６重量％のメチルアセチレン、７１．３４重量％の１，３−ＢＤ、０．１９重量％の１，２−ＢＤ、１４．５９重量％のブテン類等で構成された。水素化の温度はそれぞれ触媒床の端部で１１９〜１２２°Fであり、触媒床の始めでは７６〜８３°Fだった。この実験から得られた最良の品質の生成物は、１，３−ブタジエンの９７．７％回収率で０ppmのＶＡ及び０ppmのＥＡを含んだ。結果を図３及び４に示して、対照実施例２Ａのものよりも優れたこの実施例の性能を示す。
対照実施例３Ａ
４つの異なる市販のニッケル触媒をこの実験において試験した。
【００４６】
触媒は、ＨＴＣ−６００（２８％のＮｉ）、ＨＴＣ−５００（２０％のＮｉ）、ＫＬ６５６４（２８％のＮｉ）及びＫＬ６５６０（１８％のＮｉ）だった。こうした触媒は全て直径１．２mmの三葉状押出物だった。触媒は、活性化及び不動態化形態として製造業者によって供給された。
【００４７】
５０グラムの各触媒を、水蒸気分解装置から生じた未精製ブタジエン流れ中のＣ４アセチレン型不純物の選択的水素化のために試験した。試験は対照実施例１Ａと同様の様式で実行した。供給物は、１．０７重量％のビニルアセチレン、０．１６重量％のエチルアセチレン及び０．１６重量％のメチルアセチレン、７１．４０重量％の１，３−ＢＤ、０．１９重量％の１，２−ＢＤ、１４．５９重量％のブテン類等で構成された。選択的水素化を、６ml/minの炭化水素供給物及び反応の始めの８５sccm/minの水素流量からランの終わりに向かって５０sccm/minで、１０８psigの総反応器圧力下で実行した。水素化の温度はそれぞれ触媒床の端部で１２０〜１２８°Fであり、触媒床の始めでは約８８〜９９°Fだった。最良の性能は、ＶＡ及びＥＡの両方の１００％転化で１，３−ＢＤの回収率９５．３％だった。結果を図５及び６に示す。
実施例３Ｂ
（発明）
この実施例における触媒を、第１の段階での通常の湿潤含浸（regular wet impregnation）及び第２の段階での噴霧コーティング含浸を実行することによって製造した。実施例１Ｃにおいて使用した同じか焼したアルミナ（１１００℃）を使用して、この実施例におけるニッケル触媒を製造した。
【００４８】
第１の含浸のために２８５グラムの水中に９４gのＮｉＮＯ３．６Ｈ２Ｏを溶解させることで、硝酸ニッケル溶液を作製した。３００グラムの実施例１Ｃにおいて使用した同じか焼したアルミナを回転式含浸装置中に置き、上記の硝酸ニッケル溶液を、回転する含浸装置中でアルミナ担体表面に注いだ。１０分間低温ローリング（cold rolling）した後に、約２００℃での乾燥を、高温の空気を回転式含浸装置中に吹き込むことによって実行した。乾燥した含浸生成物を３５０℃で３時間か焼した。この第１の含浸においてアルミナ表面にニッケルを負荷することは、使用した硝酸ニッケル六水和物の量を基準として５．９５重量％だった。第１の含浸から生じたか焼した生成物の顕微鏡下での観察は、ニッケル金属は、アルミナ球の全体にわたって多少均一に分散したことを示す。第２の含浸のために１５gの水中に５０gのＮｉＮＯ３．６Ｈ２Ｏを溶解させることで、別の硝酸ニッケル溶液を作製した。第２の含浸を、回転式含浸装置中、周囲温度で約１５分にわたって、第１の含浸から生じたか焼した生成物表面に硝酸ニッケル溶液を噴霧コーティングすることによって実行した。含浸生成物を約２００℃で乾燥した後に、か焼を３５０℃で２時間実行した。第２の含浸段階においてアルミナ担体表面に堆積したニッケルの量は、使用した硝酸ニッケルの量を基準として３．２６重量％だった。最終生成物表面の計算された正味のニッケル含量は８．８４重量％だった。別個の実験において行った観察に基づいて、第２の噴霧コーティング含浸は、アルミナ球表面の約０．２６mm厚さの層中にニッケル金属を堆積した。従って、触媒表面に負荷した総Ｎｉの約８２．８％は外側層表面に堆積し、これは外側層中の１．６２mg/m２のＮｉ負荷及びアルミナ球の内部コア領域中の０．９４mg/m２のＮｉ負荷を意味する。
【００４９】
６０gのこの触媒を、垂直設置アップフローステンレス固定床反応器（直径１インチ×長さ２０インチ）中に装填した。２５０°Fで窒素中の３３体積％の水素ガスの３００cc／分のガス流中で１．５時間、次に３５０cc／分の純水素ガスを通過させることによって６７０°Fで３時間及び７７０°Fで３時間、触媒を活性化した。反応器を周囲温度に冷却した。対照実施例３Ａにおいて使用した同じ供給物中のアセチレン型不純物の選択的水素化を、６ml/minの炭化水素供給物及び反応の始めの５５sccm/minの水素流量からランの終わりに向かって３７sccm/minで、１１０psigの総反応器圧力下で実行した。水素化の温度はそれぞれ触媒床の端部で１１９〜１２１°Fであり、触媒床の始めでは８１〜８９°Fだった。この実験から得られた最良の品質の生成物は、１，３−ブタジエンの９７．３％回収率で０ppmのＶＡ及び０ppmのＥＡを含んだ。結果を図５及び６に示して、対照実施例３Ａにおける従来のニッケル触媒のものよりも優れたこの実施例の性能を示す。
実施例３Ｃ
（発明）
この実施例における触媒を、第１の段階での通常の湿潤含浸及び第２の段階での噴霧コーティング含浸を実行することによって製造した。この実施例における触媒を製造するために使用したアルミナは、先の実施例よりも低い温度でか焼したアルミナだった。実施例１Ｃにおいて使用した同じガンマ−アルミナを、８００℃で２時間空気中でか焼した。このか焼したアルミナは、１２８m２/gのＢＥＴ表面積、総Ｎ２細孔容積０．８８cm３/g、及び２３０オングストロームの平均細孔直径を有した。これは、０．５５g/ccのＡＢＤ及び１．６０mmのアルミナ球の平均直径を有した。
【００５０】
第１の含浸のために２８５グラムの水中に１００gのＮｉＮＯ３．６Ｈ２Ｏを溶解させることで、硝酸ニッケル溶液を作製した。８００℃で２時間か焼した３００グラムのアルミナを回転式含浸装置中に置き、上記の硝酸ニッケル溶液を、回転する含浸装置中でアルミナ担体表面に注いだ。１０分間低温ローリングした後に、約２００℃での乾燥を、高温の空気を回転式含浸装置中に吹き込むことによって実行した。乾燥した含浸生成物を３５０℃で３時間か焼した。この第１の含浸において、アルミナ表面へのニッケルの負荷は、使用した硝酸ニッケル六水和物の量を基準として６．３１重量％だった。第１の含浸から生じたか焼した生成物の顕微鏡下での観察は、ニッケル金属は、アルミナ球の全体にわたって多少均一に分散したことを示した。第２の含浸のために１９．５gの水中に６６gのＮｉＮＯ３．６Ｈ２Ｏを溶解させることで、別の硝酸ニッケル溶液を作製した。第２の含浸を、回転式含浸装置中、周囲温度で約１５分にわたって、第１の含浸から生じたか焼した生成物表面に硝酸ニッケル溶液を噴霧コーティングすることによって実行した。含浸生成物を約２００℃で乾燥した後に、か焼を３５０℃で２時間実行した。第２の含浸段階においてアルミナ担体表面に堆積したニッケルの量は、使用した硝酸ニッケルの量を基準として４．２５重量％だった。最終生成物における計算された正味のニッケル含量は１０．０５重量％だった。別個の実験において行った観察に基づいて、第２の噴霧コーティング含浸は、アルミナ球表面の約０．３３５mm厚さの層中にニッケル金属を堆積した。従って、触媒表面に負荷した総Ｎｉの約８８．２％は外側層表面に堆積し、これは外側層中の０．９５８mg/m２のＮｉ負荷及びアルミナ球の内部コア領域中の０．５２６mg/m２のＮｉ負荷を意味する。
【００５１】
６０gのこの触媒を、垂直設置アップフローステンレス固定床反応器（直径１インチ×長さ２０インチ）中に装填した。２５０°Fで窒素中の３３体積％の水素ガスの３００cc／分のガス流中で１．５時間、次に３５０cc／分の純水素ガスを通過させることによって６７０°Fで３時間及び７７０°Fで３時間、触媒を活性化した。反応器を周囲温度に冷却した。対照実施例３Ａにおいて使用した同じ供給物中のアセチレン型不純物の選択的水素化を、６ml/minの炭化水素供給物及び反応の始めの５１sccm/minの水素流量からランの終わりに向かって３７sccm/minで、１１０psigの総反応器圧力下で実行した。水素化の温度はそれぞれ触媒床の端部で１１９〜１２１°Fであり、触媒床の始めでは８１〜８９°Fだった。この実験から得られた最良の品質の生成物は、１，３−ブタジエンの９７．５％回収率で５ppmのＶＡ及び１０ppmのＥＡを含んだ。結果を図５及び６に示し、これは対照実施例３Ａにおける従来のニッケル触媒のものよりも優れたこの実施例の性能を示す。
実施例４
（発明）
２つの触媒反応帯域の概念を、この実施例において証明する。触媒を、実施例２Ｃにおいて説明したのと同一の仕方で製造した。混合ブタジエン流れ中の低濃度のＣ４アセチレン類を含む供給物を、固定床中の第２の触媒反応帯域としてのこの触媒上で試験した。
【００５２】
４０gの触媒を垂直設置アップフローステンレス固定床反応器（直径１インチ×長さ２０インチ）中に装填した。触媒を、実施例２Ｃにおいて説明したのと同一の仕方で活性化した。反応器を周囲温度に冷却した。供給物は、２８０重量ppmのビニルアセチレン、１２０重量ppmのエチルアセチレン及び９７ppm重量％のメチルアセチレン、４９．１８重量％の１，３−ＢＤ、１９０重量ppmの１，２−ＢＤ、２８．０５重量％のブテン類等で構成された。選択的水素化を、６ml/minの炭化水素供給物及び７sccm/minの水素流量で、１０８psigの総反応器圧力下で実行した。水素化の温度はそれぞれ触媒床の端部で１１９°Fであり、触媒床の始めでは７７°Fだった。分析生成物流れは、供給物中の全てのアセチレン型化合物の完全な除去を示した。１，３−ＢＤの回収率は９９．１％だった。
実施例５
この実施例において、混合Ｃ３オレフィン流れ中のＭＡＰＤ（メチルアセチレン及びプロパジエン）を選択的水素化によって除去した。３つの触媒（市販のＰｄ触媒及びＣｕ及びＣｕ／Ｐｄを用いて促進された２つのＮｉ触媒）を試験して、Ｐｄに基づく触媒に対する本発明の性能を証明した。パラジウムに基づく触媒は広く使用されて、プロピレンの工業的生産において未精製Ｃ３流れ中のＭＡＰＤを除去する。
触媒Ａ（比較）
触媒は、アルファ−アルミナ表面に担持された市販のＰｄ（０．３重量％）触媒だった。触媒は、２．６mmのアルミナ押出物表面のエッグシェルタイプパラジウム堆積を有した。使用した触媒の量は４０グラムだった。触媒をステンレス固定床反応器（直径１インチ×長さ２０インチ）中に装填した。触媒を、４００°Fで、３００cc／分のＨ２ガス流中で２hr活性化した。
触媒Ｂ；Ｃｕを用いて促進されたＮｉ触媒（発明）
触媒を２段階噴霧含浸手法で製造した。第１の含浸のために２６グラムの水中に８６．５gのＮｉ（ＮＯ３）２．６Ｈ２Ｏ及び２．５gのＣｕ（ＮＯ３）２．２．５Ｈ２Ｏを溶解させることで、硝酸ニッケル及び硝酸銅の混合溶液を作製した。３００グラムの実施例ＩＣにおいて使用した１１００℃でか焼したアルミナを回転式含浸装置中に置き、混合溶液を、転がるアルミナ球表面にアトマイザーを用いて周囲温度で約１０分間にわたって噴霧した。含浸生成物を約２００℃で乾燥した後に、高温の空気を回転式含浸装置中に吹き込むことによって、乾燥した生成物を３５０℃で約２時間か焼した。第２の含浸のために１９．５グラムの水中に６５グレーンのＮｉ（ＮＯ３）２．６Ｈ２Ｏ及び１．８グラムのＣｕ（ＮＯ３）２．２．５Ｈ２Ｏを溶解させることで、硝酸ニッケル及び硝酸銅の別の混合溶液を作製した。第２の含浸を、か焼した第１の含浸生成物表面に第１の含浸と同様に実行した。２００℃で乾燥した後に、３８０℃でのか焼を２時間実行した。アルミナ担体表面に堆積したニッケル及び銅の量は、使用した硝酸ニッケル及び硝酸銅の全量を基準として９．２２重量％のＮｉ及び０．３５重量％のＣｕである。か焼した生成物の顕微鏡による調査は、アルミナ球表面の約０．３３mm厚さの周囲混合金属酸化物層を示した。５０グラムの触媒をステンレス固定床反応器（直径１インチ×長さ２０インチ）中に装填した。触媒を、実施例ＩＣにおいて説明したのと同一の仕方で活性化した。
触媒Ｃ；Ｃｕ及びＰｄを用いて促進されたＮｉ触媒（発明）
触媒を、２段階含浸手法で製造した。第１の含浸のために３０５グラムの水中に１０６．５gのＮｉ（ＮＯ３）２．６Ｈ２Ｏ及び４．５gのＣｕＣｕ（ＮＯ３）２．２．５Ｈ２Ｏを溶解させることで、硝酸ニッケル及び硝酸銅の混合溶液を作製した。３００グレーンの実施例ＩＣにおいて使用された１１００℃でか焼したアルミナを、回転式含浸装置中に置いた。混合溶液を、周囲温度で、回転式含浸装置中で、転がるアルミナ球表面に注ぎ、次にアルミナを１０分間低温ローリングする。高温の空気を回転式含浸装置中に吹き込むことによって、含浸生成物を約２００℃で乾燥した後に、乾燥した生成物を３５０℃で約２時間か焼した。第２の含浸のために２０．３グラムの水中に６０gのＮｉ（ＮＯ３）２．６Ｈ２Ｏ、２．５４gのＣｕ（ＮＯ３）２．２．５Ｈ２Ｏ及び０．７４gのＰｄ（ＮＯ３）２．ｘＨ２Ｏ（４２．８重量％のＰｄ）を溶解させることで、硝酸ニッケル、硝酸銅及び硝酸パラジウムの別の混合溶液を作製した。第２の混合溶液を、第１の含浸生成物から生じた転がるアルミナ球表面に、回転式含浸装置中、アトマイザーを用いて周囲温度で約１０分間にわたって噴霧した。２００℃で乾燥した後に、３８０℃でのか焼を２時間実行した。アルミナ担体表面に堆積したニッケル、銅及びパラジウムの量は、使用した硝酸ニッケル、硝酸銅及び硝酸パラジウムの全量を基準として９．９８重量％のＮｉ、０．５７重量％のＣｕ及び０．０９重量％のＰｄである。５０グラムの触媒をステンレス固定床反応器（直径１インチ×長さ２０インチ）中に装填した。触媒を、実施例ＩＣにおいて説明したのと同一の仕方で活性化した。
【００５３】
３つの触媒の性能を、９４．６重量％のプロピレン、１．０重量％のプロパン、２．３重量％のメチルアセチレン（ＭＡ）、０．９重量％のプロパジエン（ＰＤ）、１〜０％のＣ２及び０．２重量％のＣ４〜Ｃ５Ｓで構成される供給物を用いて達成した。試験の最中の供給物の流れの方向はアップフローだった。結果を表３に列記する。触媒Ｂ及びＣの性能は、従来のパラジウム触媒Ａよりも優れている。
【００５４】
【表３】
2007531614.tif 000006
【００５５】
実施例６
この実施例において、本発明のＮｉ触媒及び市販のＮｉ触媒表面の重質ポリマーの堆積を調査した。触媒（触媒Ｄ）は、本発明において開示する手法に従って２段階噴霧含浸手法で次の通り製造した。
【００５６】
第１の含浸のために２６グラムの水中に８６．５gのＮｉ（ＮＯ３）２．６Ｈ２Ｏを溶解させることで、硝酸ニッケル溶液を作製した。３００グラムの実施例ＩＣにおいて使用した１１００℃でか焼したアルミナを回転式含浸装置中に置き、溶液を、転がるアルミナ球表面にアトマイザーを用いて周囲温度で約１０分間にわたって噴霧した。高温の空気を回転式含浸装置中に吹き込むことによって含浸生成物を約２００℃で乾燥した後に、乾燥した生成物を３５０℃で約２時間か焼した。第２の含浸のために１４．２グラムの水中に４７．３Ｎｉ（ＮＯ３）２．６Ｈ２Ｏを溶解させることで、別の硝酸ニッケル溶液を作製した。第２の含浸を、か焼した第１の含浸生成物表面に第１の含浸と同様に実行した。２００℃で乾燥した後に、か焼を２時間３８０℃で実行した。アルミナ担体表面に堆積したニッケルの量は、使用した硝酸ニッケルの全量を基準として８．２６重量％のＮｉである。か焼した生成物の顕微鏡下での調査は、アルミナ球表面の約０．３３mm厚さの混合金属酸化物層を示した。
【００５７】
４０グラムの触媒をステンレス固定床反応器（直径１インチ×長さ２０インチ）中に装填した。触媒を、実施例１Ｃにおいて説明したのと同一の仕方で活性化した。
４０グラムの対照実施例１Ｂにおいて使用した同じ市販のＮｉ触媒（ＫＬ６５６４−ＴＬ１．２）を、別のステンレス固定床反応器（直径１インチ×長さ２０インチ）中に装填した。触媒を、対照実施例１Ｂにおいて説明したのと同一の仕方で活性化した。
【００５８】
様々な条件下で４０００時間を超えて未精製ブタジエン流れ中のＣ４アセチレン型化合物の選択的水素化実行することによって、両方の触媒表面の重質ポリマーの堆積を両方の触媒に関して調査した。両方の使用済みの触媒表面の炭素含量を分析した。結果を表４に列記する。触媒Ｄ表面の炭素含量はＫ−Ｌ６５６４と比較して極めて低い。
【００５９】
【表４】
2007531614.tif 000007
【図面の簡単な説明】
【００６０】
【図１】１，３−ブタジエンの回収対ビニルアセチレンの回収に関して、対照実施例１Ａ及び１Ｂと本発明の実施例１Ｃとを比較する図である。
【図２】１，３−ブタジエンの回収対エチルアセチレンの回収に関して、対照実施例１Ａ及び１Ｂと本発明の実施例１Ｃとを比較する図である。
【図３】１，３−ブタジエンの回収対ビニルアセチレンの回収に関して、対照実施例２Ａと本発明の実施例２Ｂ及び２Ｃとを比較する図である。
【図４】１，３−ブタジエンの回収対エチルアセチレンの回収に関して、対照実施例２Ａと本発明の実施例２Ｂ及び２Ｃとを比較する図である。
【図５】１，３−ブタジエンの回収対ビニルアセチレンの回収に関して、対照実施例３Ａと本発明の実施例３Ｂ及び３Ｃとを比較する図である。
【図６】１，３−ブタジエンの回収対エチルアセチレンの回収に関して、対照実施例３Ａと本発明の実施例３Ｂ及び３Ｃとを比較する図である。
【図１】
2007531614.tif 000008
【図２】
2007531614.tif 000009
【図３】
2007531614.tif 000010
【図４】
2007531614.tif 000011
【図５】
2007531614.tif 000012
【図６】
2007531614.tif 000013